(57)【要約】【課題】ガラス合紙から転写される異物に起因する汚染、及び配線等の不良の発生を充分に抑制できるガラス合紙、このガラス合紙の製造方法、及びこのガラス合紙を用いたガラス板積層体を提供する。【解決手段】複数枚のガラス板を積層する際に、前記ガラス板間に介在させるガラス合紙であって、前記ガラス合紙を前記ガラス板の表面に圧着させた際に、前記ガラス板の表面に発生する長径１０μｍ以上の不動異物の密度が５０個／ｍ２以下であることを特徴とするガラス合紙。【選択図】図１
2017226479.tif 000002
【特許請求の範囲】
【請求項１】
複数枚のガラス板を積層する際に、前記ガラス板間に介在させるガラス合紙であって、
前記ガラス合紙を前記ガラス板の表面に圧着させた際に、前記ガラス板の表面に発生する長径１０μｍ以上の不動異物の密度が５０個／ｍ２以下であることを特徴とするガラス合紙。
【請求項２】
前記不動異物の前記ガラス板表面でのＪＩＳ  Ｋ  ６８５０：１９９９で規定される引張せん断接着強さは、０．０５Ｎ／ｍｍ２以上である請求項１に記載のガラス合紙。
【請求項３】
前記不動異物は、前記ガラス板を搬送（ラインスピード３００ｃｍ／ｍｉｎ）しながら、アルカリ性洗剤を含有した洗浄水を供給（流量：３０Ｌ／ｍｉｎ）して、前記ガラス板の上側に１本、及び下側に１本配置された合計２本のロールブラシ（ロール径：内径６０ｍｍ、毛径：０．０６ｍｍ、密巻、材質：ナイロン６１２、回転数：３００ｒｐｍ、距離：上下０ｍｍ）で洗浄を少なくとも２回行った場合に、最後の洗浄前後で前記ガラス板上の存在位置に変化がない請求項１又は２に記載のガラス合紙。
【請求項４】
前記不動異物は、前記洗浄を少なくとも２回行った場合において、最後の洗浄前後で取得される異物の両画像を比較した場合、その輪郭線の一致率が３０％以上の異物である請求項３に記載のガラス合紙。
【請求項５】
前記ガラス合紙は、第１添加物を有し、
前記第１添加物は、ＪＩＳ  Ｚ  ０２３７：２００９で規定される１８０°引き剥がし粘着力が、１０Ｎ／２５ｍｍ以下である請求項１から４のいずれか１項に記載のガラス合紙。
【請求項６】
前記ガラス合紙は、第１添加物を有し、
前記第１添加物は、下式（１）で表される、２５℃における、水に対するハンセン溶解度パラメータの相互作用距離Ｒａ１が１７以下である請求項１から５のいずれか１項に記載のガラス合紙。
Ｒａ１＝（４×（δＤ１−１８．１）２＋（δＰ１−１７．１）２＋（δＨ１−１６．９）２）０．５・・・（１）
Ｒａ１：第１添加物の、水に対するハンセン溶解度パラメータの相互作用距離
δＤ１：第１添加物のハンセン溶解度パラメータのうち、分散力項
δＰ１：第１添加物のハンセン溶解度パラメータのうち、双極子間力項
δＨ１：第１添加物のハンセン溶解度パラメータのうち、水素結合力項
【請求項７】
前記ガラス合紙は、第２添加物を有し、
前記第２添加物は、ＪＩＳ  Ｚ  ０２３７：２００９で規定される１８０°引き剥がし粘着力が、１０Ｎ／２５ｍｍより大きく、
前記第２添加物は、前記ガラス合紙の重量比で１０ｐｐｍ以下である請求項１から６のいずれか１項に記載のガラス合紙。
【請求項８】
前記第２添加物は、以下の群内の物質、及び以下の群内の物質から誘導される誘導体から少なくとも一つ選択される請求項７に記載のガラス合紙。
アルギン酸、ポリアクリル酸エステル、アルキルケテンダイマー、スチレン−アクリル共重合体、アルケニル無水コハク酸、エポキシ樹脂、メラミン樹脂、ポリアミドポリアミンエピクロロヒドリン、ポリ塩化ビニル、ポリ塩化ビニリデン、スチレン−ブタジエン共重合体ゴム、ロジン、ポリエチレンテレフタラート
【請求項９】
前記ガラス合紙は、第２添加物を有し、
前記第２添加物は、ＪＩＳ  Ｚ  ０２３７：２００９で規定される１８０°引き剥がし粘着力が、１０Ｎ／２５ｍｍより大きく、
前記第２添加物は、下式（２）で表される、２５℃における、水に対するハンセン溶解度パラメータの相互作用距離Ｒａ２が１７以下である請求項１から６のいずれか１項に記載のガラス合紙。
Ｒａ２＝（４×（δＤ２−１８．１）２＋（δＰ２−１７．１）２＋（δＨ２−１６．９）２）０．５・・・（２）
Ｒａ２：第２添加物の、水に対するハンセン溶解度パラメータの相互作用距離
δＤ２：第２添加物のハンセン溶解度パラメータのうち、分散力項
δＰ２：第２添加物のハンセン溶解度パラメータのうち、双極子間力項
δＨ２：第２添加物のハンセン溶解度パラメータのうち、水素結合力項
【請求項１０】
前記第１添加物の少なくとも一部及び前記第２添加物の少なくとも一部の少なくとも一方が、前記ガラス合紙の表面に突出している請求項５から９のいずれか一項に記載のガラス合紙。
【請求項１１】
前記ガラス合紙は、厚さ０．１ｍｍ以下、短辺が７３０ｍｍ以上である請求項１から１０のいずれか一項に記載のガラス合紙。
【請求項１２】
前記不動異物の密度は、以下の測定方法により計測される請求項１から１１のいずれか一項に記載のガラス合紙。
（Ａ）１枚の評価用ガラス板（厚さ０．５ｍｍ、４７０ｍｍ×３７０ｍｍ）を用意し、
（Ｂ）前記評価用ガラス板を異物検査機（東レ株式会社製  ＨＳ７３０）を用いて検査し、全異物の第１画像を取得し、
（Ｃ）前記評価用ガラス板の上に前記ガラス合紙を積層し、前記ガラス合紙の上に５０ｋｇの重りを積層した、積層体を構成し、
（Ｄ）前記積層体を温度６０℃、湿度８０％の環境下で２日間放置し、
（Ｅ）前記評価用ガラス板を前記積層体から取り出し、
（Ｆ）前記積層体から取り出した前記評価用ガラス板を、搬送（ラインスピード３００ｃｍ／ｍｉｎ）しながら、アルカリ性洗剤を含有した洗浄水を供給（流量：３０Ｌ／ｍｉｎ）して、前記評価用ガラス板の上側に１本、及び下側に１本配置された合計２本のロールブラシ（ロール径：内径６０ｍｍ、毛径：０．０６ｍｍ、密巻、材質：ナイロン６１２、回転数：３００ｒｐｍ、距離：上下０ｍｍ）で、前記評価用ガラス板を洗浄し、
（Ｇ）前記異物検査機を用いて、洗浄された前記評価用ガラス板を検査して、全異物の第２画像を取得し、
（Ｈ）前記（Ｆ）及び前記（Ｇ）を複数回行い、前記第１画像が得られず、かつ複数の前記第２画像間で存在位置に変化がない異物を、前記不動異物と認定し、長径１０μｍ以上である前記不動異物の単位面積当たりの個数を計測する。
【請求項１３】
請求項１から１２のいずれか１項に記載のガラス合紙の製造方法であって、
パルプを準備する準備工程と、
パルプからパルプスラリーを製造するパルプスラリー工程と、
前記パルプスラリーから前記ガラス合紙を抄紙する抄紙工程と、を備え
前記準備工程、前記パルプスラリー工程及び前記抄紙工程からなる群より選ばれる少なくとも１の工程は、耐熱性かつ耐溶剤性を有する金属、炭素繊維、及びＪＩＳ  Ｚ  ０２３７：２００９で規定される１８０°引き剥がし粘着力が０．０２Ｎ／２５ｍｍ以下の樹脂からなる群より選ばれる少なくとも１で表面が覆われた部材を用いて行われる、ガラス合紙の製造方法。
【請求項１４】
請求項１から１２のいずれか１項に記載のガラス合紙の製造方法であって、
パルプ又は前記ガラス合紙が有する第１添加物及び第２添加物の少なくともいずれか一方を除去する工程をさらに有し、前記除去する工程が、以下の（ｉ）〜（ｉｉｉ）からなる群より選ばれる少なくとも一の工程を含む、ガラス合紙の製造方法。
（ｉ）前記パルプ、乾燥前の前記ガラス合紙及び乾燥後の前記ガラス合紙からなる群より選ばれる少なくとも１を、有機溶剤、アルカリ性洗剤を含有した洗浄水又は酸性洗剤を含有した洗浄水により撹拌洗浄する工程。
（ｉｉ）前記パルプ、乾燥前の前記ガラス合紙及び乾燥後の前記ガラス合紙からなる群より選ばれる少なくとも１を、有機溶剤、アルカリ性洗剤を含有した洗浄水又は酸性洗剤を含有した洗浄水でシャワー洗浄する工程。
（ｉｉｉ）乾燥前の前記ガラス合紙及び乾燥後の前記ガラス合紙の少なくともいずれか一方を、有機溶剤、アルカリ性洗剤を含有した洗浄水又は酸性洗剤を含有した洗浄水を充填した水槽により通紙洗浄する工程。
【請求項１５】
複数枚のガラス板の間に、請求項１から１２のいずれか１項に記載のガラス合紙が介在されたガラス板積層体。
【発明の詳細な説明】
【技術分野】
【０００１】
本発明はガラス合紙、ガラス合紙の製造方法、及びガラス板積層体に関する。
【背景技術】
【０００２】
建築用ガラス板、自動車用ガラス板、プラズマディスプレイ用ガラス板や液晶ディスプレイ用ガラス板などのＦＰＤ（Ｆｌａｔ  Ｐａｎｅｌ  Ｄｉｓｐｌａｙ）用のガラス板は、保管中や搬送中に、表面に疵が入る、表面が雰囲気中の汚染物質により汚染される等で、製品欠陥が生じることがある。
【０００３】
特に、ＦＰＤ用のガラス板（ガラス基板）は、表面に微細な電気配線（以下、配線とも言う）、電極、電気回路、隔壁等の素子が形成されるので、表面に僅かな疵や汚染があっても、断線等の不良の原因となる。そのため、これらの用途に用いられるガラス板には、高い表面の清浄性が要求される。
【０００４】
このときガラス板の間に、図１のようにいわゆるガラス合紙を介在させることにより、隣接するガラス板の表面同士を分離し、ガラス板の表面の疵や雰囲気中の汚染物質による汚染を防止している。
【０００５】
しかしながら、ガラス板間にガラス合紙を介在させる方法では、ガラス合紙とガラス板の表面とが、直接、接触する。そのため、ガラス合紙の表面に存在する樹脂など各種の成分（異物）などがガラス板の表面に転写される。表面に異物が多く存在するガラス合紙を使用した場合には、ガラス板に、紙肌模様や焼けや汚れ等の問題が生じ易い。また、ガラス板の表面に形成された微細な配線が断線する等の不良の原因となる。
【０００６】
上記問題を解決する方法として、例えば、特許文献１には、粘着ピッチ異物の含有密度が０．０７個／ｍ２以下の条件を満たす合紙が開示されている。
【先行技術文献】
【特許文献】
【０００７】
【特許文献１】特開２００８−１４３５４２号公報
【発明の概要】
【発明が解決しようとする課題】
【０００８】
しかしながら、本発明者が調査した結果、ガラス合紙中の粘着ピッチ異物の含有密度を低減するだけでは、ガラス板の表面に形成された配線の断線等の不良の発生を充分に抑制できない場合があることが分かった。
【０００９】
なお、粘着ピッチ異物とは、前記特許文献１によれば、合紙中に分散されている完全に固化されていない粘着性を有する異物を意味する。
【００１０】
本発明は、このような背景に鑑みてなされたものであり、ガラス合紙からガラス板表面に転写される異物に起因する汚染、及び配線等の不良の発生を充分に抑制できるガラス合紙、このガラス合紙の製造方法、及びこのガラス合紙を用いたガラス板積層体を提供することにある。
【課題を解決するための手段】
【００１１】
上記目的を達成するため、本発明は、複数枚のガラス板を積層する際に、前記ガラス板間に介在させるガラス合紙であって、前記ガラス合紙を圧着させた前記ガラス板の表面における長径１０μｍ以上である不動異物の密度が５０個／ｍ２以下であることを特徴とするガラス合紙を提供するものである。
【発明の効果】
【００１２】
本発明に係るガラス合紙によれば、ガラス合紙からガラス板表面に転写される異物に起因する汚染、及び配線等の不良の発生を充分に抑制することができる。
【図面の簡単な説明】
【００１３】
【図１】図１はガラス合紙とガラス板とを交互に積層して平置きしたガラス板積層体の断面図である。
【図２】図２（Ａ）及び（Ｂ）は評価用ガラス板が洗浄装置を通過する際の状態を示した説明図である。
【図３】図３はガラス合紙を製紙する抄紙機の概略構成図である。
【図４】図４は各添加物のハンセン溶解度パラメータのベクトル長さの値及び水に対するハンセン溶解度パラメータの相互作用距離Ｒａ（ＨＳＰベクトル距離Ｒａ）を示す図である。
【図５】図５（Ａ）及び（Ｂ）は不動異物の画像を示した図である。
【発明を実施するための形態】
【００１４】
本発明の一実施形態について、以下、必要に応じて図面を参照しながら説明する。なお、本発明は以下の実施の形態に限定されない。
【００１５】
前述のように、ガラス合紙から異物がガラス板に転写して、ガラス板の表面の汚染、ガラス板の表面に形成された配線の断線等の不良を抑制するために、従来、ガラス合紙中の異物の含有量を低減することが行われている。
一方、近年では、ＦＰＤは空間分解能等が高くなっており、その結果、ガラス板に形成される配線や電極等も微細になっている。例えば、配線であれば、幅３〜５μｍ程度の配線を、５０〜２００μｍ程度の間隔（ピッチ）で形成することが要求される。
【００１６】
しかしながら、本発明者の検討によれば、このような微細な配線等を形成する際には、ガラス板の表面に僅かな異物が存在しても、配線となる金属薄膜（金属化合物薄膜）の成膜や、エッチングによるパターンニング等の阻害要因となり、極めて厳密な高清浄性が求められる。
さらに、ＦＰＤ用のガラス板などの場合には、昨今のディスプレイの大型化に伴い、ガラス合紙にも大型化が求められ、かつ先述の高清浄性が求められる。
【００１７】
本発明者の検討によれば、ガラス合紙を大型化するためには、ガラス合紙の強度、密度、平滑度などの種々のガラス合紙の物性を最適化するために、製紙用薬剤などの添加物の添加が有効な場合がある。しかし、使用する添加物の種類によっては、ガラス合紙の高清浄化が困難になる場合があった。
【００１８】
また、大型のガラス合紙の場合、大きい面積内で異物を許容値に収めなければならないため、小型のガラス合紙と比べて、良品率が低下する傾向がある。そのため、ガラス合紙の製造に用いる部材などにも、注意を払わなければならない。これは製造工程内の部材表面から脱離した物質等が、意図しない添加物として加えられるのを防ぐためである。例えば、パルプやパルプスラリー、ガラス合紙に接触する部材の材質に適切なものを選定することや、製造装置や部材の洗浄を行うこと等が挙げられる。
【００１９】
すなわち、ガラス合紙の大型化に伴う、添加物の使用や製造に用いる部材からの影響によって、洗浄によっても前記ガラス板上の存在位置が変化しない不動異物が、ガラス板表面に存在する場合があった。
【００２０】
そこで本発明者はさらに検討した結果、ガラス合紙に使用する添加物の種類や製造に用いる部材を規定することで、ガラス合紙に接触したガラス板表面上に存在する不動異物の個数が低減され、ひいては配線の断線等の不良を抑制することを見出し、本発明を完成するに至った。
【００２１】
なお、本実施形態に係る発明は、大型のガラス合紙を前提としたものではなく、大型のガラス合紙の場合に好適に用いられるということである。本明細書において「大型のガラス合紙」とは、特に限定されないが、例えば短辺が７３０ｍｍ以上である。本実施形態に係る発明は、好ましくは短辺が１０００ｍｍ以上、より好ましくは短辺が１２００ｍｍ以上、さらに好ましくは１５００ｍｍ以上、よりさらに好ましくは１８００ｍｍ以上、ことさらに好ましくは２０００ｍｍ以上、より一層好ましくは２２００ｍｍ以上、特に好ましくは２５００ｍｍ以上のガラス合紙に対して、好適に用いられる。
【００２２】
また、本明細書において「添加物」とは、製紙用薬剤などの添加剤だけでなく、製造工程内の部材表面から脱離して添加されるものも含めた概念とする。
【００２３】
本実施形態に係るガラス合紙は、複数枚のガラス板を積層する際に、ガラス板間に介在させるガラス合紙であって、ガラス合紙をガラス板の表面に圧着させた際に、ガラス板の表面に発生する（転写される）長径１０μｍ以上の不動異物の密度が５０個／ｍ２以下である。これにより、ガラス合紙から転写される異物に起因する汚染、及び配線等の不良の発生を充分に抑制できる。
また、本実施形態に係るガラス板積層体は、複数枚のガラス板の間にガラス合紙が介在されたものである。
【００２４】
ガラス合紙は、厚さ０．１ｍｍ以下であることが好ましい。これにより、一つのガラス合紙ロールで、より多くの長さのガラス合紙が得られるため、物流の観点から好ましい。またより多くのガラス板とガラス合紙を交互に積層させてガラス板梱包体を形成する際にも、パレットにより多くのガラス板を積層できるため、好ましい。ガラス合紙の厚みはより好ましくは０．０９ｍｍ以下、さらに好ましくは０．０８ｍｍ以下、さらに好ましくは０．０７ｍｍ以下である。
なお、ガラス合紙の厚みの下限は特に限定されるものではないが、例えば、０．０１ｍｍ以上である。
【００２５】
ガラス合紙が矩形状である場合、短辺が７３０ｍｍ以上であることが好ましい。これにより、近年求められている、より大きいサイズのガラス板間に挿入することができる。より好ましくは１００ｍｍ以上、さらに好ましくは１５００ｍｍ以上、よりさらに好ましくは２０００ｍｍ以上である。また、ガラス合紙の短辺の上限は特に限定されるものではないが、例えば４０００ｍｍ以下である。
【００２６】
なお、ガラス合紙が厚さ０．１ｍｍ以下及び／又は短辺が７３０ｍｍ以上となると、ガラス板とガラス合紙との積層工程などにおいて、より高いガラス合紙の強度や密度、平滑性、耐水性、耐湿性等が必要となる。そのため、より多くの、あるいは従来は使用していなかった新規の添加物を添加する場合があり、本発明の一実施形態が好適に用いられる。
【００２７】
本実施形態に使用されるガラス合紙としては、クラフトパルプ（ＫＰ）、サルファイトパルプ（ＳＰ）、ソーダパルプ（ＡＰ）等の化学パルプ；セミケミカルパルプ（ＳＣＰ）、ケミグランドウッドパルプ（ＣＧＰ）等の半化学パルプ；砕木パルプ（ＧＰ）、サーモメカニカルパルプ（ＴＭＰ、ＢＣＴＭＰ）、リファイナーグランドウッドパルプ（ＲＧＰ）等の機械パルプ；楮、三椏、麻、ケナフ等を原料とする非木材繊維パルプ；合成パルプ；等、各種の原料を含むガラス合紙を利用することができる。さらに、本発明のガラス合紙は、これらの混合物を原料とするものでもよく、セルロース等を含有するものを原料としてもよい。
【００２８】
また、これらの原料は、古紙であっても、バージンパルプ（Ｖｉｒｇｉｎ  ｐｕｌｐ）であっても、古紙とバージンパルプとの混合物であってもよい。中でも、バージンパルプが好ましい。
【００２９】
本実施形態のガラス合紙においては、何れのパルプであっても、ガラス板に転写した際に配線や電極の不良等の大きな原因となる、シリコーン系の消泡剤（シリコーンを含有する消泡剤）を使用しないで製造したパルプを原料として用いるのが好ましい。
【００３０】
特に、ポリジメチルシロキサンを含有する消泡剤を使用しないで製造したパルプが、本実施形態のガラス合紙の原料として、特に好適に用いられる。
【００３１】
次に、本発明の一実施形態に係るガラス合紙を介して積層されたガラス板表面の、不動異物について説明する。なお、不動異物は、人工合成樹脂からなる場合が多く、常温で固体の場合が多い。
【００３２】
まず、１枚の評価用ガラス板（厚さ０．５ｍｍ、４７０ｍｍ×３７０ｍｍ）を用意する（工程Ａ）。評価用ガラス板としては、液晶ディスプレイ（ＬＣＤ）、プラズマディスプレイパネル（ＰＤＰ）、有機エレクトロルミネッセンス（ＥＬ）ディスプレイ等のＦＰＤ用ガラス板を例示するが、これに限定されるものではなく、建築用ガラス板、車両用ガラス板等を含む、平板状のガラス板を挙げることもできる。また、曲がった形状のガラス板であってもよい。
【００３３】
次に、評価用ガラス板を異物検査機（東レ株式会社製  ＨＳ７３０）を用いて検査し、全異物の第１画像を取得する（工程Ｂ）。この第１画像で認識できた第１異物は、評価用ガラス板がガラス合紙由来ではなく、元々備える、微細な傷などの異物である。そのため、第１異物は、後述する不動異物を定義する際に除外する。また、上記検査は、１μｍモードと呼ばれる、標準粒子で１μｍ以上の異物を検出するモードを用いて行う。
【００３４】
次に、評価用ガラス板の上にガラス合紙を積層し、さらにその上から５０ｋｇの重りを負荷し、積層体を構成する（工程Ｃ）。これにより、ガラス合紙が評価用ガラス板に当接され、押圧される。なお、５０ｋｇの負荷は、ガラス板（厚さ０．５ｍｍ、２５００ｍｍ×２５００ｍｍ）の、２００枚分の重さに相当する。この重さは、図１のようなガラス積層体を構成した実際の搬送時を模擬している。すなわち、図１のように、ガラス積層体の最も下に位置するガラス板を評価用ガラス板１２とし、ガラス合紙１１を介してガラス板１３を積層した積層体を想定する。
【００３５】
なお、５０ｋｇの負荷は、図１のような平積みの状態を模擬するため、評価用ガラス板１２と同様の大きさの平板などを用いて、負荷が評価用ガラス板１２に均等にかかるように行うのが望ましい。
【００３６】
次に、その積層体を温度６０℃、湿度８０％の環境下で２日間放置し（工程Ｄ）、評価用ガラス板１２を積層体から取り出し（工程Ｅ）、洗浄する（工程Ｆ）。
【００３７】
洗浄の工程（工程Ｆ）では、洗浄装置を用いてガラス合紙１１が押圧された評価用ガラス板１２の表面を洗浄し、ガラス合紙１１から評価用ガラス板１２の表面に付着（転写）した異物を除去する。
【００３８】
洗浄装置では、評価用ガラス板１２をラインスピード３００ｃｍ／ｍｉｎで搬送しながら、ノズル５８からアルカリ性洗剤を含有した洗浄水を３０Ｌ／ｍｉｎの流量で供給するとともに、上側第１ロールブラシ６０、下側第１ロールブラシ６４を３００ｒｐｍの回転数（評価用ガラス板１２の搬送方向と同方向）で、評価用ガラス板１２の表面に接触させながら回転して洗浄する。
【００３９】
本実施例では、上側第１ロールブラシ６０、下側第１ロールブラシ６４は、全て同じロールブラシである。ロールブラシは、６０ｍｍのロール径（内径）と、８０ｍｍのロール径（外径）と、０．０６ｍｍの毛径を有する密巻のロールブラシである。ロールブラシの毛はナイロン６１２で構成される。密巻とは、植毛したチャンネルブラシを隙間なくロールに巻きつけることを意味する。
【００４０】
また、図２（Ａ）に示すように、上側第１ロールブラシ６０と下側第１ロールブラシ６４との間に隙間はなく、評価用ガラス板１２が通過する前は、上側第１ロールブラシ６０と下側第１ロールブラシ６４とは、それぞれの毛が接触する位置に、つまり上下０ｍｍの位置に配置されている。したがって、図２（Ｂ）に示すように、評価用ガラス板１２が、上側第１ロールブラシ６０と下側第１ロールブラシ６４との間を通過する際、上側第１ロールブラシ６０、下側第１ロールブラシ６４は、評価用ガラス板１２の板厚相当分の圧力で、評価用ガラス板２８に押し当てられることとなる。
【００４１】
その後、洗浄された評価用ガラス板１２を異物検査機（東レ株式会社製  ＨＳ７３０）を用いて検査する（工程Ｇ）。異物検査機は、洗浄された評価用ガラス板１２の表面の異物を検査する。異物検査装置は、評価用ガラス板１２の表面に存在する異物を検査し、全異物の画像（第２画像）を取得する。
【００４２】
次に、評価用ガラス板１２の洗浄（工程Ｆ）及び異物検査（工程Ｇ）を複数回行い、前記第１画像が得られず、かつ複数の前記第２画像間で存在位置に変化がない異物を、前記不動異物と認定し、長径１０μｍ以上である前記不動異物の単位面積当たりの個数を計測する（工程Ｈ）。
【００４３】
すなわち、不動異物とは、複数回の洗浄工程を経ても除去しきれないほど、ガラス表面に粘着あるいは固着した異物を指す。不動異物のガラス板表面での引張せん断接着強さは、０．０５Ｎ／ｍｍ２以上の場合が多く、０．０７Ｎ／ｍｍ２以上の場合がより多く、さらに０．１Ｎ／ｍｍ２以上の場合が多い。
なお、不動点異物のガラス板表面での引張せん断接着強さの上限は、特に限定されるものではないが、例えば０．４Ｎ／ｍｍ２以下である。
引張せん断強さはＪＩＳ  Ｋ  ６８５０：１９９９に準じて、添加物である各ポリマーを粘着層としてガラス基板同士を接着させた状態で測定される。
【００４４】
なお、評価用ガラス板１２の洗浄及び異物検査は少なくとも２回行えばよく、明細書中の「最後の洗浄前後」とは、繰り返された洗浄（工程Ｆ）のうち、最後に行った洗浄前後を指す。
【００４５】
不動異物は、例えば２回洗浄した場合、１回目の洗浄後に得られる第２画像と、２回目の洗浄後に得られる第２画像とを比較して、得られる画像のガラス板上の存在位置に変化がない場合が多い。ここで、「存在位置に変化がない」とは、厳密な意味で完全に同一であることに限定されず、本願の趣旨を没却しない程度の幅は許容する概念である。例えば、複数の第２画像間において、ガラス板上の異物のＸ座標とＹ座標とが、それぞれ±１ｍｍの範囲内であれば、存在位置に変化がないとみなせる。
【００４６】
また、不動異物は、例えば２回洗浄した場合、１回目の洗浄後に得られる第２画像と、２回目の洗浄後に得られる第２画像とを比較して、得られた画像における異物の輪郭線の一致率が３０％以上の場合が多く、５０％以上の場合がより多く、さらに７０％以上の場合が多い。不動異物は、一部が洗浄によって脱落しても、なお付着し続ける部分を有する。
【００４７】
不動異物の密度は前記工程Ａ〜工程Ｈによって求めることができる。長径１０μｍ以上の不動異物の密度が５０個／ｍ２以下であれば、配線等の不良の発生を充分に抑制できる。また、不動移転異物の原因になり得るような特性を持つ添加物も、ある程度使用できるため、特に大型のガラス合紙に求められる物性及び品質を最適化することが可能となる。また、長径１０μｍ以上の不動異物の密度は、好ましくは４０個／ｍ２以下、より好ましくは３０個／ｍ２以下、さらに好ましくは２０個／ｍ２以下である。これにより、さらに配線等の不良の発生を抑制できる。
なお、本発明の実施形態において、長径１０μｍ以上の不動異物の密度は、少ない程望ましく下限は特に限定されない。しかしながら、完全に取り除くのは困難であり、また、長径１０μｍ以上の不動異物の密度が極端に少ないガラス合紙は、製造に手間やコストがかかる。この点を考慮すると、長径１０μｍ以上の不動異物の密度は３個／ｍ２以上であることが好ましい。
また、不動異物の大きさの上限は、特に限定されるものではないが、例えば、長径が１０００μｍ以下である。
【００４８】
また、ガラス合紙は、第１添加物を有し、第１添加物は、ＪＩＳ  Ｚ  ０２３７：２００９で規定される１８０°引き剥がし粘着力（以下、単に「１８０°引き剥がし粘着力」ともいう）が、１０Ｎ／２５ｍｍ以下であることが好ましい。これにより、評価用ガラス板１２に添加物の成分が圧着されたとしても、洗浄工程（工程Ｆ）によって、除去しやすいため、不動異物になる可能性を低減できる。第１添加物を使用することでガラス合紙に求められる物性及び品質を最適化できる。第１添加物の１８０°引き剥がし粘着力は、より好ましくは８Ｎ／２５ｍｍ以下、さらに好ましくは５Ｎ／２５ｍｍ以下である。
なお、本発明の実施形態において、第１添加物の１８０°引き剥がし粘着力は、小さい程望ましく下限は特に限定されない。しかしながら、ガラス合紙に求められる物性及び品質を最適化するためには、１８０°引き剥がし粘着力がある程度あるものを使わなければならない場合もある。この点を考慮すると、第１添加物の１８０°引き剥がし粘着力は、０．０２Ｎ／２５ｍｍ以上であることが好ましい。
添加物である各ポリマーを粘着層として、ガラス基板とテープ状とした母材（ガラス合紙）とを接着させ、テープ状の母材（ガラス合紙）ごと粘着層を引き剥がした際に、ガラス合紙と接着層の界面で剥がれる場合は、接着層がガラスに対してそれ以上の力で貼り付いているということなので、１８０°引き剥がし粘着力として、ガラス合紙と接着層の界面で剥がれたときの値を採用した。
【００４９】
また、ガラス合紙は、ＪＩＳ  Ｚ  ０２３７：２００９で規定される１８０°引き剥がし粘着力が、１０Ｎ／２５ｍｍより大きい第２添加物を有してもよい。この場合で、かつ後述する水に対するハンセン溶解度パラメータの相互作用距離が１７より大きい場合には、第２添加物は、ガラス合紙の重量比で１０ｐｐｍ以下であることが好ましく、より好ましくは８ｐｐｍ以下、さらに好ましくは５ｐｐｍ以下である。微量の第２添加物を用いることで、ガラス合紙に求められる物性及び品質を最適化しつつ、ガラス合紙が接触したガラス板表面上の不動異物の密度を、許容範囲内に抑制できる。
なお、本発明の実施形態において、第２添加物の含有量は、少ないほど好ましく下限は特に限定されない。しかしながら、第２添加物の含有量が極端に少ないガラス合紙は、製造に手間やコストがかかる。この点を考慮すると、第２添加物の含有量は０．０５ｐｐｍ以上であることが好ましい。
【００５０】
また、第１添加物は、２５℃における、水に対するハンセン溶解度パラメータ（ＨＳＰともいう）の相互作用距離が、１７以下であることが好ましい。
【００５１】
ここで、ハンセン溶解度パラメータとは、ある溶質のある溶媒への溶解しやすさを示す指標である。また、第１添加物の水に対するハンセン溶解度パラメータの値から求められる、相互作用距離Ｒａ１（ＨＳＰベクトル距離Ｒａ１ともいう）とは、以下の式（１）によって表される。
Ｒａ１＝（４×（δＤ１−１８．１）２＋（δＰ１−１７．１）２＋（δＨ１−１６．９）２）０．５・・・（１）
Ｒａ１：水に対するハンセン溶解度パラメータの相互作用距離
δＤ１：添加物のハンセン溶解度パラメータのうち、分散力項
δＰ１：添加物のハンセン溶解度パラメータのうち、双極子間力項
δＨ１：添加物のハンセン溶解度パラメータのうち、水素結合力項
ハンセン溶解度パラメータは、ヒルデブランド（Ｈｉｌｄｅｂｒａｎｄ）によって導入された溶解度パラメータを、ハンセン（Ｈａｎｓｅｎ）が分散項δＤ、極性項δＰ、水素結合項δＨの３成分に分割し、３次元空間に示したものである。分散項δＤは、分散力による効果を示し、極性項δＰは、双極子間力による効果を示し、水素結合項δＨは、水素結合力の効果を示す。３次元空間における特定の物質Ｘの座標とある溶媒の座標とが近いほど、物質Ｘは該溶媒に溶解しやすい。ハンセン溶解度パラメータの定義及び計算方法の詳細は、下記の文献に記載されている；Ｃｈａｒｌｅｓ  Ｍ．Ｈａｎｓｅｎ著、「Ｈａｎｓｅｎ  Ｓｏｌｕｂｉｌｉｔｙ  Ｐａｒａｍｅｔｅｒｓ：Ａ  Ｕｓｅｒｓ  Ｈａｎｄｂｏｏｋ」、ＣＲＣプレス、２００７年。
【００５２】
また、コンピュータソフトウエア（Ｈａｎｓｅｎ  Ｓｏｌｕｂｉｌｉｔｙ  Ｐａｒａｍｅｔｅｒｓ  ｉｎ  Ｐｒａｃｔｉｃｅ（ＨＳＰｉＰ））を用いることによって、その化学構造から簡便にハンセン溶解度パラメータを推算できる。
【００５３】
本発明においては、ＨＳＰｉＰバージョン４．１．０７を用い、データベースに登録されている物質についてはその値を、登録されていない物質については推算値を用いる。
【００５４】
添加物の水に対する相互作用距離が１７以下であれば、第１添加物が水に溶解しやすいため、洗浄工程（工程Ｆ）によって除去しやすく、不動異物になる可能性を低減できる。第１添加物の水に対するハンセン溶解度パラメータの相互作用距離Ｒａ１は、より好ましくは１５以下、さらに好ましくは１２以下であることが望ましい。より水に溶解しやすくなるため、不動異物になる可能性を低減できる。
【００５５】
また、ガラス合紙は、ＪＩＳ  Ｚ  ０２３７：２００９で規定される１８０°引き剥がし粘着力が、１０Ｎ／２５ｍｍより大きい第２添加物であっても、以下の条件を満たせば、ガラス合紙に対する重量比が１０ｐｐｍより大きい範囲であっても、第２添加物を有してよい。条件とは、すなわち、第２添加物において、２５℃における、水に対するハンセン溶解度パラメータの相互作用距離Ｒａ２が１７以下ということである。相互作用距離Ｒａ２は、以下の式（２）によって表される。
Ｒａ２＝（４×（δＤ２−１８．１）２＋（δＰ２−１７．１）２＋（δＨ２−１６．９）２）０．５・・・（２）
Ｒａ２：第２添加物の、水に対するハンセン溶解度パラメータの相互作用距離
δＤ２：添加物のハンセン溶解度パラメータのうち、分散力項
δＰ２：添加物のハンセン溶解度パラメータのうち、双極子間力項
δＨ２：添加物のハンセン溶解度パラメータのうち、水素結合力項
また、第２添加物の水に対するハンセン溶解度パラメータの相互作用距離Ｒａ２は、より好ましくは１５以下、さらに好ましくは１２以下である。ガラス合紙に求められる物性及び品質を最適化しつつ、ガラス合紙が接触したガラス板表面上の不動異物の密度を、許容範囲内に抑制できる。
【００５６】
また、第２添加物の、ＪＩＳ  Ｚ  ０２３７：２００９で規定される１８０°引き剥がし粘着力が１０Ｎ／２５ｍｍより大きく、かつ水に対する相互作用距離Ｒａ２が１７より大きい場合には、先述の通り、ガラス合紙に対する重量比が１０ｐｐｍ以下、好ましくは８ｐｐｍ以下、さらに好ましくは５ｐｐｍ以下であることが好ましい。ガラス合紙に求められる物性及び品質を最適化しつつ、ガラス合紙が接触したガラス板表面上の不動異物の密度を、許容範囲内に抑制できる。
なお、本発明の実施形態において、第２添加物の含有量は、少ないほど好ましく下限は特に限定されない。しかしながら、第２添加物の含有量が極端に少ないガラス合紙は、製造に手間やコストがかかる。この点を考慮すると、第２添加物の含有量は０．０５ｐｐｍ以上であることが好ましい。
【００５７】
また、以下にガラス合紙に添加される添加物の種類、主目的、主成分のうち不動異物の原因になり得る代表例について述べる。
【００５８】
なお、第１添加物及び第２添加物を特に区別しない場合には、単に「添加物」と述べる。
【００５９】
内添紙力増強剤は、紙の強度を向上を主目的として用いられる。主成分の代表例は、ポリアクリルアミド（ＰＡＭ）である。
【００６０】
ピッチコントロール剤は、ピッチ（樹脂や薬剤由来の粘着物）を分散又は系外に排出させることを主目的として用いられる。主成分の代表例は、カチオン性（Ｃ−）ＰＡＭ、ポリエチレンイミン（ＰＥＩ）、Ｃ−アクリルなどのカチオン系高分子、界面活性剤、ポリアクリル酸、ポリビニルアルコール（ＰＶＡ）、ＰＡＭである。
【００６１】
凝結剤は、繊維粒子を小さな高密度の集合体にすることを主目的として用いられる。パルプスラリーと繊維粒子はアニオン性のため、カチオン性の凝結剤によって、中和され凝結される。また、アニオン性の粘着性異物をパルプに定着させ、ロール汚れを防ぐ効果も得られる。主成分の代表例は、ポリジアリルジメチルアンモニウムクロライド（ＰＤＡＤＭＡＣ）、ＰＥＩ、カチオン化デンプン（ＣＳ）である。
【００６２】
乾燥紙力増強剤は、紙の強度を向上させることを主目的として用いられ、特に乾燥状態での強度を向上する。主成分の代表例は、ポリアクリル酸エステル（ＡＥ）、ＣＳ、ＰＡＭ、ＰＶＡである。
【００６３】
湿潤紙力増強剤は、紙の強度を向上させることを主目的として用いられ、特に水分を帯びた状態での強度を向上する。主成分の代表例は、ＡＥ、ポリアミドポリアミンエピクロロヒドリン（ＰＡＥ）、ＰＶＡ、ポリビニルアミン（ＰＶＡｍ）、メラミン（ホルムアルデヒド）樹脂（ＭＦ）、尿素（ホルムアルデヒド）樹脂（ＵＦ）、ポリ塩化ビニル（ＰＶＣ）、ポリ塩化ビニリデン（ＰＶＤＣ）である。
【００６４】
内添サイズ剤は、水の浸透性を抑え、滲みの抑制及び耐水性を強化することを主目的として用いられる。主成分の代表例は、ＡＥ、ロジン、ＰＶＡ、アルキルケテンダイマー（ＡＫＤ）、アルケニル無水コハク酸（ＡＳＡ）、カルボキシメチルセルロース（ＣＭＣ）である。
【００６５】
表面サイズ剤は、水の浸透性を抑え、滲みの抑制及び耐水性を強化することを主目的として用いられる。主成分の代表例は、酸化デンプン（ＯＳ）、スチレン−アクリル共重合体（ＡＳ）である。
【００６６】
粘剤は、粘性を高め、パルプ繊維を水中に均一分散させ、沈殿を防止することを主目的として用いられる。主成分の代表例は、ＡＥ、ＰＡＭ、ポリエチレンオキサイド（ＰＥＯ）、ＣＭＣ、アルギン酸（ＡＡ）である。
【００６７】
耐水架橋剤は、架橋により耐水性と強度を向上させることを主目的とする。主成分の代表例は、エポキシ樹脂（ＥＲ）である。
【００６８】
接着剤は、ヤンキードライヤーなどで紙同士を接着することを主目的とする。主成分は、ＡＥ、スチレン−ブタジエン共重合体ゴム（ＳＢＲ）、デンプンである。
【００６９】
以上述べた添加物は、原則として、それぞれの主目的のためには、適切な量で使用されることが望ましい。したがって、不動異物は上記の物質、及び上記の物質から誘導される誘導体からなる群より選ばれる少なくとも一つを有していることが望ましい。なお、添加物が第２添加物に該当する場合には、水に対する相互作用距離が１７以下、又はガラス合紙に対する重量比が１０ｐｐｍ以下であることが好ましい。
【００７０】
また特に、添加物及び不動異物は、各製紙用薬剤の各目的に対して効果が高い物質を含むことが望ましい。すなわち、アルギン酸、ポリアクリル酸エステル、アルキルケテンダイマー、スチレン−アクリル共重合体、アルケニル無水コハク酸、エポキシ樹脂、メラミン樹脂、ポリアミドポリアミンエピクロロヒドリン、ポリ塩化ビニル、ポリ塩化ビニリデン、スチレン−ブタジエン共重合体ゴム、ロジン、ポリエチレンテレフタラートからなる群から選ばれる物質及びその誘導体のうち少なくとも１種を含むことが好ましい。
【００７１】
また、これらの物質を使用しても、ガラス板表面に存在する長径１０μｍ以上の不動異物の密度が、５０個／ｍ２以下となるように、使用量を制限することや代替物質と合わせて使用することが好ましい。
【００７２】
これにより、ガラス合紙に求められる物性及び品質を最適化しつつ、ガラス合紙が接触したガラス板表面上の不動異物の密度を、許容範囲内に抑制できる。
【００７３】
また、添加物の少なくとも一部は、ガラス合紙表面に突出していることが好ましい。すなわち、第１添加物の少なくとも一部、及び第２添加物の少なくとも一部、の少なくともいずれか一方が、ガラス合紙の表面に突出していることが好ましい。添加物がガラス合紙表面に突出していることで、後述するガラス合紙の洗浄工程を経た場合に、添加物がガラス合紙から脱離しやすい。
【００７４】
なお、添加物は、ガラス合紙中に分散されており、２０℃において固化していることが好ましい。ガラス合紙をロール巻きした際にガラス合紙同士の接着等を防止するためである。
【００７５】
ガラス板の組成としては、異物が付着しにくく不動異物の密度が低くなり易いため、以下が好ましい。なお、例えば、「Ｂ２Ｏ３を０〜７％含む」とは、Ｂ２Ｏ３は必須ではないが７％まで含んでもよい、の意である。
（ｉ）質量％で表示した組成で、ＳｉＯ２を５７〜６７％、Ａｌ２Ｏ３を１５〜２５％、Ｂ２Ｏ３を０〜７％、ＭｇＯを０〜５％、ＣａＯを２〜７％、ＳｒＯを０〜５％、及びＢａＯを５〜１２％を含むガラス。
（ｉｉ）質量％で表示した組成で、ＳｉＯ２を５７〜６７％、Ａｌ２Ｏ３を１５〜２５％、Ｂ２Ｏ３を０〜１５％、ＭｇＯを０〜７％、ＣａＯを２〜１０％、ＳｒＯを４〜１０％、及びＢａＯを０〜３％を含むガラス。
【００７６】
また、以下では本実施形態に係るガラス合紙の製造方法について記す。図３は、ガラス合紙を製紙する抄紙機１００の概略構成図である。
【００７７】
図３に示すように、ガラス合紙用原料液（パルプを水で希釈した液体。パルプスラリーともいう）は、ヘッドボックス１１２から、ワイヤパート１１４に設置された下ワイヤ１１６の上に、シート状に供給される。下ワイヤ１１６に供給された紙原料液は、次いで、下ワイヤ１１６と上ワイヤ１１８とによって挟み込まれることにより、均一の厚さに広げられ、かつ脱水されて、湿紙（紙）となる。
【００７８】
ワイヤパート１１４の下ワイヤ１１６及び上ワイヤ１１８は、無端帯状に形成された透過膜である。具体的には、プラスチック又は金属材料で作られた網、もしくは、天然繊維又は合成繊維からなるフェルト製の無端帯である。
【００７９】
下ワイヤ１１６及び上ワイヤ１１８は、複数のローラに掛け渡されて、図示を省略するモータの駆動力を、複数のローラの中の駆動ローラに伝達することにより、所定の速度で周回移動されている。
【００８０】
ワイヤパート１１４で形成された湿紙は、プレスローラ、無端帯状のフェルト、及びプレスローラ対等を有するプレスパート１２０に搬送され、ここで、さらなる脱水とプレスとが、同時に行われる。
【００８１】
プレスパート１２０を通過した湿紙は、複数本のローラで構成されるドライヤパート１２４に搬送され、ドライヤパート１２４を通過中に、例えば約１２０℃の雰囲気で乾燥される。
【００８２】
ドライヤパート１２４で乾燥された紙は、カレンダーパート１２６に搬送され、カレンダーロールによる挟持搬送等によってカレンダー処理を施されて、表裏面が平滑化される。なお、必要に応じて、ドライヤパート１２４とカレンダーパート１２６との間にコータパートを設け、平滑化された紙の表面に塗料等を塗布してもよい。
【００８３】
カレンダーパート１２６においてカレンダー処理を施された紙は、ガラス合紙としてリール１２８に巻き取られ、ロール状（以下、ジャンボロール１３０とする）にされる。
【００８４】
ガラス合紙は、ジャンボロール１３０から送り出され、カッタ１３４によって所定幅に切断（長手方向に切断）され、ワインダ１３６によって巻き取られる。ジャンボロール１３０から送り出したガラス合紙が、所定の長さになった時点で、カッタ１３４によって所定長さに切断（幅方向に切断）されて、所定の幅で、長尺なガラス合紙を巻回してなる合紙ロール４２とされる。
【００８５】
合紙ロール４２に巻回された長尺なガラス合紙は、積層するガラス板に応じたサイズのカットシート状（矩形状）に切断され、積層されるガラス板の間に介在される。
【００８６】
本実施形態において、ヘッドボックス１１２に供給する紙原料液を調製する際に原料となるパルプを準備する準備工程、パルプからパルプスラリーを製造するパルプスラリー工程、パルプスラリーからガラス合紙を抄紙する抄紙工程と、を備える。そして、準備工程、パルプスラリー工程及び抄紙工程からなる群より選ばれる少なくとも１の工程は、以下の物質によって表面が覆われた部材を用いて行われることが好ましい。すなわち、耐熱性かつ耐溶剤性を有する金属、炭素繊維、及びＪＩＳ  Ｚ  ０２３７：２００９で規定される１８０°引き剥がし粘着力が０．０２Ｎ／２５ｍｍ以下の樹脂からなる群より選ばれる少なくとも１種によって、表面が覆われた部材を用いて、上記工程が行われることが好ましい。これにより、ガラス合紙の製造工程で、不動異物の原因となるような添加物が添加されることを防止することができる。
【００８７】
ここで、「部材」とは例えば、準備工程で用いるトレー、パルプスラリー工程で用いる容器や撹拌翼、抄紙工程で用いるワイヤ、フェルト、ローラなどである。また、耐熱性を有する金属とは軟化点が１００℃以上であることを指す。
【００８８】
また、部材が１８０°引き剥がし粘着力が０．０２Ｎ／２５ｍｍ以下の樹脂で覆われていれば、ガラス合紙製造工程で仮に前記部材由来の異物が混入したとしても、工程Ｃ〜Ｅを経てもガラス表面に残りにくい。また仮に付着しても、洗浄工程（工程Ｆ）において除去しやすく、ガラス板表面に接着した不動異物となりにくい。
【００８９】
また、異なる種類の紙を製造する場合、ジョブチェンジの際に製造装置や部材の洗浄が不十分であると、以前生産した紙に添加した添加物が部材表面などに残存し、それらがガラス合紙に添加される場合がある。特に、不動異物の原因になり易いものとしては、例えば、アルギン酸、ポリアクリル酸エステル、アルキルケテンダイマー、スチレン−アクリル共重合体、アルケニル無水コハク酸、エポキシ樹脂、メラミン樹脂、ポリアミドポリアミンエピクロロヒドリン、ポリ塩化ビニル、ポリ塩化ビニリデン、スチレン−ブタジエン共重合体ゴム、ロジンなどである。
【００９０】
紙の製造装置や部材を厳密に洗浄するのは、非常に困難であるため、これらの樹脂成分は、不動異物の密度が許容範囲内に抑制できる程度ならば、ガラス合紙内に含有されていてもよい。すなわち、ガラス合紙の重量比で１０ｐｐｍ以下、より好ましくは８ｐｐｍ以下、さらに好ましくは５ｐｐｍ以下であれば、ガラス合紙に添加されてよい。製造装置や部材の洗浄を厳密の行わずともよいため、作業者の負荷が軽減される。
【００９１】
また、製造装置や部材の表面の材質がポリエチレンテレフタレート（ＰＥＴ）であった場合、脱離してガラス合紙に添加される場合があり、これも不動異物の原因になり得る。この場合、ＰＥＴの添加量は、ガラス合紙の重量比で１０ｐｐｍ以下、さらに好ましくは８ｐｐｍ以下、より好ましくは５ｐｐｍ以下となるように制御することが好ましい。例えば、部材の表面に保護層などを形成することや、経年劣化した部材を早期に交換することなどが考えられる。これにより、汎用的で加工のしやすい材料であるＰＥＴを、製造装置や部材の材料として用いることができる。
【００９２】
また、本実施例において、ガラス合紙の製造方法において、パルプ又はガラス合紙が有する添加物を除去する工程をさらに有することが好ましく、前記除去は溶解により行うことが好ましい。前記除去する工程は、以下の（ｉ）〜（ｉｉｉ）からなる群より選ばれる少なくとも一の工程を含むことが好ましい。
【００９３】
（ｉ）前記パルプ及び／又は乾燥前の前記ガラス合紙及び／又は乾燥後の前記ガラス合紙を、有機溶剤、アルカリ性洗剤を含有した洗浄水又は酸性洗剤を含有した洗浄水により撹拌洗浄する工程。
（ｉｉ）前記パルプ及び／又は乾燥前の前記ガラス合紙及び／又は乾燥後の前記ガラス合紙を、有機溶剤、アルカリ性洗剤を含有した洗浄水又は酸性洗剤を含有した洗浄水でシャワー洗浄する工程。
（ｉｉｉ）乾燥前の前記ガラス合紙及び／又は乾燥後の前記ガラス合紙を、有機溶剤、アルカリ性洗剤を含有した洗浄水又は酸性洗剤を含有した洗浄水を充填した水槽により通紙洗浄する工程。
これにより、ガラス合紙の製造工程で、不動異物の原因となるような物質が混入したとしても、工程Ｃ〜Ｅを経た後に、不動異物が発生することを抑制できる。
【実施例】
【００９４】
以下、本願発明に係る一実施例について示し、本願発明の効果について説明する。
【００９５】
まず、ＮＢＫＰ１００質量％のパルプを叩解して濾水度ＣＳＦ：４５０ｍｌとした複数のパルプスラリーに、下表１で挙げた添加剤を各々添加し、０．５質量％濃度のパルプスラリーを各々調製した。フェルト材質としてナイロンを使用した手漉き装置を用いて、発明者の手で抄紙した。その結果、大きさ４９０ｍｍ×３９０ｍｍで、厚さ約０．０８ｍｍのガラス合紙を得た。
【００９６】
次に、評価用ガラス板（厚さ０．５ｍｍ、４７０ｍｍ×３７０ｍｍ）を異物検査機（東レ株式会社製  ＨＳ７３０）を用いて検査し、全異物の第１画像を取得した。
【００９７】
次に、評価用ガラス板とガラス合紙を積層し、ガラス板２００枚分の重量（５０ｋｇ）を載せて温度６０℃、湿度８０％の環境下で２日間放置した。
【００９８】
その後、評価用ガラス板を取り出し、洗浄して異物を除去した。洗浄は、工程Ｆで示した洗浄装置を用いて洗浄した。
【００９９】
その後、異物検査機で再び検査し、評価用ガラス板表面に存在する全異物の第２画像を得た。その後、洗浄と異物検査を再度行い、合計２枚の第２画像を得た。これらに基づき、第１画像が得られず、かつ２枚の第２画像間で存在位置に変化がない異物を不動異物と認定した。
【０１００】
表１にその結果を示す。表１中、「×」は長径１０μｍ以上の不動異物の密度が５０個／ｍ２より多く確認できたもの、「○」は長径１０μｍ以上の不動異物の密度が５０個／ｍ２以下だったものを示す。
【０１０１】
【表１】
2017226479.tif 000003
【０１０２】
表１より、添加物がポリテトラフルオロエチレン、ポリビニルアルコールの場合、長径１０μｍ以上の不動異物の密度が５０個／ｍ２以下にすることができた。
【０１０３】
また、図４は、各添加物（ポリマー）のハンセン溶解度パラメータ（ＨＳＰ）ベクトルの長さ及び水に対するハンセン溶解度パラメータの相互作用距離Ｒａを示す。ハンセン溶解度パラメータベクトルの長さとは、（δＤ２＋δＰ２＋δＨ２）０．５を示すものである。
【０１０４】
図４より、ポリビニルアルコールは、水に対する相互作用距離Ｒａが小さいため、洗浄工程で容易に溶解し、長径１０μｍ以上の不動異物の密度が５０個／ｍ２以下になったと考えられる。また、ポリテトラフルオロエチレンは、１８０°引き剥がし粘着力が小さいため、ガラスに付着しにくく、また付着したとしても洗浄工程でガラス板から容易に脱落し、長径１０μｍ以上の不動異物の密度が５０個／ｍ２以下になったと考えられる。
【０１０５】
また図５（Ａ）及び（Ｂ）は、得られた不動異物の画像を示した図である。図５（Ａ）は１回目の洗浄工程（工程Ｆ）後に得られた異物の第２画像、図５（Ｂ）は２回目の洗浄工程（工程Ｆ）後に得られた異物の第２画像を示す。なお、図５（Ａ）及び（Ｂ）は共に、得られた第２画像を二値化処理して、輪郭線を明確に示した画像である。図５（Ａ）及び（Ｂ）より、不動異物の輪郭線の一致率は８０％であった。
【符号の説明】
【０１０６】
１０    ガラス板積層体
１１    ガラス合紙
１２    評価用ガラス板
１３    ガラス板
１４    洗浄装置
４２    合紙ロール
５８    ノズル
６０    上側第１ロールブラシ
６４    下側第１ロールブラシ
１１２  ヘッドボックス
１１４  ワイヤパート
１１６  下ワイヤ
１１８  上ワイヤ
１２０  プレスパート
１２４  ドライヤパート
１２６  カレンダーパート
１２８  リール
１３０  ジャンボロール
１３４  カッタ
１３６  ワインダ
【図１】
2017226479.tif 000004
【図２】
2017226479.tif 000005
【図３】
2017226479.tif 000006
【図４】
2017226479.tif 000007
【図５】
2017226479.tif 000008